ЭЛЕКТРОДНАЯ ФОЛЬГА, ТОКООТВОД, ЭЛЕКТРОД И ЭЛЕМЕНТ ДЛЯ АККУМУЛИРОВАНИЯ ЭЛЕКТРИЧЕСКОЙ ЭНЕРГИИ С ИХ ПРИМЕНЕНИЕМ

1. Электродный материал, характеризующийся тем, что он образован формированием на электродной подложке
первого электропроводящего слоя, содержащего металл,
смешанного слоя, содержащего углерод и вещество, составляющее первый электропроводящий слой, содержащий металл, в смешанном состоянии, и
второго электропроводящего слоя, состоящего по существу из углерода,
причем смешанный слой выполнен имеющим состав, который изменяется от состояния, содержащего по существу только вещество, составляющее первый электропроводящий слой, содержащий металл, до состояния, содержащего по существу только углерод, по направлению от первого электропроводящего слоя, содержащего металл, ко второму электропроводящему слою.
2. Электродный материал по п. 1, характеризующийся тем, что первый электропроводящий слой, содержащий металл, содержит по меньшей мере один материал, выбранный из группы, состоящей из Ta, Ti, Cr, Al, Nb, V, W, Hf, Cu, нитридов этих металлов и карбидов этих металлов.
3. Электродный материал по п. 1 или 2, характеризующийся тем, что электродная подложка имеет нешероховатую поверхность.
4. Твердотельный электролитический конденсатор, содержащий анодную фольгу, катодную фольгу, сепаратор, обеспеченный между анодной фольгой и катодной фольгой, и слой твердого электролита, сформированный между анодной фольгой и катодной фольгой, причем твердотельный электролитический конденсатор характеризуется тем, что в качестве катодной фольги использован электродный материал по любому из пп. 1-3.
2
5. Твердотельный электролитический конденсатор по п. 4, в котором слой твердого электролита содержит по меньшей мере один материал, выбранный из группы, состоящей из диоксида марганца (MnO), тетрацианохинодиметана (TCNQ), полиэтилендиокситиофена (PEDOT), полианилина (PANI) и полипиррола.
6. Катодная фольга для применения в твердотельном электролитическом конденсаторе, имеющем конденсаторный элемент, который содержит анодную фольгу, катодную фольгу, сепаратор, обеспеченный между анодной фольгой и катодной фольгой, и слой твердого электропроводящего полимера, сформированный между анодной фольгой и катодной фольгой, причем катодная фольга характеризуется тем, что она содержит:
алюминиевую фольгу, имеющую нешероховатую поверхность;
металлический слой, сформированный на алюминиевой фольге и состоящий по существу из Ti или Al;
смешанный слой, сформированный на металлическом слое и содержащий углерод и Ti или Al в смешанном состоянии; и
углеродный слой, сформированный на смешанном слое и состоящий по существу из углерода,
причем смешанный слой выполнен имеющим состав, который изменяется от состояния, содержащего по существу только Ti или Al, до состояния, содержащего по существу только углерод, по направлению от металлического слоя к углеродному слою.
7. Токоотвод для электрода, характеризующийся тем, что он образован формированием на содержащей металл подложке первого электропроводящего слоя, содержащего металл, смешанного слоя, содержащего углерод и вещество, составляющее первый электропроводящий слой, содержащий металл, в смешанном состоянии, и второго электропроводящего слоя, состоящего по существу из углерода, причем смешанный слой выполнен имеющим состав, который изменяется от состояния, содержащего по существу только вещество, составляющее первый электропроводящий слой, содержащий металл, до состояния, содержащего по существу только углерод, по направлению от первого электропроводящего слоя, содержащего металл, ко второму электропроводящему слою.
8. Токоотвод по п. 7, характеризующийся тем, что первый электропроводящий слой, содержащий металл, содержит по меньшей мере один материал, выбранный из группы, состоящей из Ta, Ti, Cr, Al, Nb, V, W, Hf, Cu, нитридов этих металлов и карбидов этих металлов.
9. Токоотвод по п. 7, характеризующийся тем, что углерод представляет собой графитоподобный углерод.
10. Токоотвод по п. 7, характеризующийся тем, что содержащая металл подложка представляет собой металлическую фольгу, состоящую из по меньшей мере одного материала, выбранного из группы, состоящей из алюминия или алюминиевого сплава, Ti, Cu, Ni, Hf и нержавеющей стали.
11. Токоотвод по п. 7, характеризующийся тем, что содержащая металл подложка имеет сделанную шероховатой поверхность.
12. Положительный электрод для вторичной батареи с неводным электролитом, в котором электродный слой сформирован на токоотводе по любому из пп. 7-11, причем электродный слой содержит: активное вещество, включающее оксидное или фосфатное соединение переходного металла, содержащее щелочной металл или щелочноземельный металл; электропроводящую добавку; и связующее.
13. Отрицательный электрод для вторичной батареи с неводным электролитом, в котором электродный слой сформирован на токоотводе по любому из пп. 7-11, причем электродный слой содержит: активное вещество, включающее по меньшей мере один материал, выбранный из группы, состоящей из углеродного материала, способного поглощать и высвобождать ионы щелочного металла или ионы щелочноземельного металла, Sn, Si или оксида кремния, S или сульфида, и оксида титана; электропроводящую добавку; и связующее.
14. Вторичная батарея с неводным электролитом с использованием по меньшей мере одного из положительного электрода по п. 12 и отрицательного электрода по п. 13.
15. Электрод для конденсатора с двойным электрическим слоем с неводным электролитом, в котором электродный слой сформирован на токоотводе по любому из пп. 7-11, причем электродный слой содержит: активное вещество, включающее активированный уголь или углеродные нанотрубки; электропроводящую добавку; и связующее.
16. Конденсатор с двойным электрическим слоем с неводным электролитом, содержащий положительный электрод и отрицательный электрод, причем электрод по п. 15 использован в качестве по меньшей мере одного из положительного и отрицательного электродов.
17. Положительный электрод для гибридного конденсатора с неводным электролитом, в котором электродный слой сформирован на токоотводе по любому из пп. 7-11, причем электродный слой содержит: активное вещество, включающее активированный уголь или углеродные нанотрубки; электропроводящую добавку; и связующее.
18. Отрицательный электрод для гибридного конденсатора с неводным электролитом, в котором электродный слой сформирован на токоотводе по любому из пп. 7-11, причем электродный слой содержит: активное вещество, включающее по меньшей мере один материал, выбранный из группы, состоящей из углеродного материала, способного поглощать и высвобождать ионы щелочного металла или ионы щелочноземельного металла, Sn, Si или оксида кремния, S или сульфида, и оксида титана; электропроводящую добавку; и связующее.
19. Гибридный конденсатор с неводным электролитом с использованием по меньшей мере одного из положительного электрода по п. 17 и отрицательного электрода по п. 18.